Brevet FR2417567A1 — publié le 19790914

L'invention concerne des tricots en polyester à mailles cueillies pouvant être utilisés, par exemple, comme couvre-lits. Jusqu 'à présent, les couvre-lits tels que les couvertures sont en général tissés en fils constitués de fibres discontinues naturelles, par exemple en fils de coton ou de laine ou, dans une moindre mesure, sont réalisés par tricotage en chaîne de fils de résine polyacrylique constitués de fibres discontinues. La fabrication par tissage permet d'obtenir une structure ayant des dimensions stables alors que les fils constitués de fibres discontinues donnent aux couvertures un toucher doux et gonflant et un aspect plaisant. Le tricotage en chaîne permet également d'obtenir une structure relativement stable mais, malgré la présence de fils constitués de fibres discontinues, il est apparu nécessaire de soumettre ces couvertures à un traitement de lainage permettant d'obtenir un toucher doux et gonflant acceptable. Selon l'invention, il est apparu possible de tricoter une étoffe convenant particulièrement à une utilisation comme couvre-lit, sans qu'il soit nécessaire de procéder à un traitement de lainage, par l'utilisation, dans un tricot à mailles cueillies particulier, de fils de polyester multifilaments continus et de volume augmenté, dont le titre par filament, avant augmentation de volume, est situé dans une plage définie. L'invention concerne un "treillis" tricoté en trame ou tricot à mailles cueillies, constitué de fils de polyester multifilaments continus et gonflants, dont le titre par filament, avant augmentation de volumeeSt compris entre 2,0 et 5,0 décitex. Dans le contexte de l'invention, le terme "treillis" désigne un tricot de fonture à mailles chargées fantaisie, à chevalement et à aiguilles manquantes. On augmente le volume du fil multifilament de préférence par frisage par fausse torsion. Cependant, d'autres procédés d'augmentation de volume peuvent également être utilisés, par exemple la texturation sur arête, le frisage par boîte frisante, le frisage par engrenage ou le frisage par turbulence. I1 est souhaitable que le titre du fil par filament, avant augmentation de volume, soit compris entre 2,0 et 4,0 décitex. Le tricotage d'un fil multifilament continu s'effectue avec un rendement accru, car de tels fils sont en général plus résistants et de nature plus uniforme que les fils à fibres discontinues, et ils peuvent donc être traités plus aisément. Les fils multifilaments continus, de volume aug menté, sont en général moins coûteux que les fils comparables en fibres discontinues. Les exemples suivants décrivent l'invention à titre uniquement illustratif. EXEMPLE 1 Un fil de 48 filaments de 305 décitex est filé par extrusion de téréphtalate de poîyéthylene à 2800C (température de refoulement/extrusion) au moyen d'une filière à 48 orifices ayant chacun un diamètre de 0,33 mm. La viscosité intrinsèque du pol-mère est de O, 675 et celle des fi lanegts produits est de 0,65. Le fil est entremêlé à l'air avant d'être enroulé et le degré d'entremelement, égal à 135, est obtenu par introduction, dans une longueur de fil avançant à 20 mètres par minute, d'une aiguille montée de manière à se dégager lorsqu'elle est soumise à une traction atteignant 0,05 newton. Après chaque dégagement, l'aiguille est de nouveau introduite à une fréquence de 100 introductions en 13 secondes. Le degré d'entremelement mesuré est égal au nombre d'introductions se produisant sur une longueur de fil de 20 mètres. La biréfringence du filament est de 26,8.10 En même temps qu'on augmente son volume, on étire le fil au moyen d'une machine du type Scragg 370 -vX Mark I (produite par la firme E. Scragg & Sons, Macclesfield, Grande-Bretagne) dans les conditions suivantes - température du dispositif de chauffage principal = 2180C - vitesse de l'arbre de fausse rsicn : 448 000 tours par minute - rapport d'étirage : 1,97 (correspondant à un fil de 48 filaments de 155 décitex /3,2 décitex par filament7 avant augmentation de volume) - température du dispositif de chauffage secondaire : 2250C - suralimentation de la bobine réceptrice : 13 % - sous-alimentation à l'enroulement : 4 % - torsion introduite : 2500 tours par mètre. Le tricotage est effectué sur un métier rectiligne à cornière en V du type "10 gauge Dubied DC2" d'une largeur de 170 à 175 cm. La machine est réglée pour tricoter une structure façon "treillis" utilisant deux fils de chaîne par fournisseur. La tension du fil aux fournisseurs est comprise entre 0,03 et 0,05 newton et la longueur de la maille est suffisante pour permettre une augmentation maximale du volume du fil pendant la finition. Le tricot est fini de la manière suivante - lavage à fond sur barque à tourniquet à 600C pendant 30 minutes à l'aide d'un produit du type "Lissapol C" (marque commerciale) à raison de 1 g/ litre et de carbonate de sodium anhydre à raison de 2 g/litre. - teinture en blanc ur barque à tourniquet par 3J.il%fl ébouillantage @en- dant 60 minutes (la teinture peut, en variante, etre effectuée sur l'enrou lement de fils dont le volume a été augmenté) - rinçage - adoucissement à 450C pendant 20 minutes à l'aide d'une machine "Bradsyn PC12" (marque corserciale), (pH 5), à raison de 2 % en poids d'étoffe ; et - fixage à chaud à 1650C pendant 30 secondes au rapport largeur/poids souhai té. Le tricot à mailles cueillies ainsi fini présente un toucher doux et gonflant et un aspect plaisant, comparable à ceux des tissus en fibres naturelles classiques. EXEMPLE 2 On utilise les mêmes données que celles indiquées dans l'exem- ple 1 en ce qui concerne les dimensions du fil, mais en modifiant convenablement les opérations de filage, d'augmentation de volume, de tricotage et de finition lorsque cela est nécessaire. Les résultats obtenus sont les suivants Dimensions correspondantes du fil avant augmentation de volume Propriétés de l'étoffe (décitex : filaments) 167:72 (2,3 dpf) Toucher doux et gonflant et aspect plai sant, comparables à ceux des étoffes tis sées classiques en fibres naturelles 155:40 (3,9 dpf)* Toucher doux et gonflant et aspect plai sant, comparables à ceux des étoffes tis sées classiques en fibres naturelles 167: :30 (5,6 dpf)+ Toucher dur et aspect peu plaisant, non comparables a ceux des étoffes tissées classiques en fibres naturelles. dpf : decitex décitex par filament REN7rNDICATIONS 1. - Tricot à mailles cueillies façon "treillis" comprenant des fils de polyester multifilaments continus et de volume augmenté, carac terisé en ce que le titre des fils est, pour chaque filament et avant augmentation de volume, compris entre 2,0 et 5,0 décitex. 2. - Tricot selon la revendication 1, caractérisé en ce que l'augmentation de volume des fils de polyester s'effectue par frisage par fausse torsion. 3. - Tricot selon l'une des revendications 1 et 2, caractérisé en ce que les fils de polyester sont dérivés de térephtalate de polyéthylene. 4. - Tricot selon l'une quelconque des revendications 1 à 3, caractérisé en ce que le titre des fils, avant augmentation de volume, est, pour chaque filament, compris entre 2,0 et 4,0 décitex.